СЫРЬЕВАЯ СМЕСЬ ДЛЯ ИЗГОТОВЛЕНИЯ ОБЛИЦОВОЧНОЙ ЗОЛОКЕРАМИЧЕСКОЙ ПЛИТКИ
RAW MIXTURE FOR MAKING FACING SLAG-CERAMIC TILES

Изобретение относится к производству облицовочной золокерамической плитки.
Известна сырьевая смесь для изготовления облицовочной золокерамической плитки, содержащая до 50 мас % каменноугольной золы, глину, кварцевый песок, доломит [1]. Прочность на изгиб золокерамической плитки, полученой из такой сырьевой смеси составляет 18 МПа.
Задача изобретения - повышение прочности золокерамической плитки.
Технический результат достигается тем, что сырьевая смесь для изготовления облицовочной золокерамической плитки, содержащая каменноугольную золу, глину, кварцевый песок, доломит, дополнительно содержит нефелиновый шлам и пыль электрофильтров вращающихся печей цементной промышленности, при следующем соотношении компонентов, мас. %: каменноугольная зола 49,0-51,0; глина 33,0-34,0; кварцевый песок 4,0-6,0; доломит 1,0-2,0; нефелиновый шлам 4,0-6,0; пыль электрофильтров вращающихся печей цементной промышленности 4,0-6,0.
2
2
3
2
3
3
Для приготовления сырьевой смеси могут быть использованы глины, характеризующиеся следующим химическим составом, мас.%: SiO 42,18-75,34; AlO 9,45-22,9; FeO 3,59-13,27; CaO 1,57-15,9; MgO 0,29-4,0; SO - 0,1-3,4; п.п.п. 3,66-19,08.
2
2
3
Каменноугольная зола имеет состав, мас.%: SiО 40,7; AlO 15,8;
2
3
2
2
3
FeO 13,5; CaO 8,9; MgO 4,3; NaO+KO 3,8; SO 1,4; п.п.п. 8,5. Фракционный состав золы, мас. %: частицы крупнее 0,63 мм - 0,2; крупнее 0,315 мм, но мельче 0,63 мм - 4,8; крупнее 0,14 мм, но мельче 0,315 мм - 62; мельче 0,14 мм - 33.
2
2
3
2
3
2
2
Нефелиновый шлам характеризуется следующим химическим составом, мас.%: SiO 28,0-29,0; AlО 2,5-3,0, FeO 2,5-3,0; CaO 54,0-55,5; MgO 1,5-2,5; NaO 1,0-1,3; KO 0,7-1,0.
Пыль электрофильтров вращающихся печей цементной промышленности содержит с частицами исходных карбонатно-глиноземистых материалов клинкерные минералы, свободную известь.
В таблице приведены составы сырьевой смеси для изготовления облицовочной золокерамической плитки.
Таблица
Компоненты
Состав, мас.%:
1
2
3
Каменноугольная зола
49,0
50,0
51,0
Глина
34,0
33,5
33,0
Кварцевый песок
6,0
5,0
4,0
Доломит
1,0
1,5
2,0
Нефелиновый шлам
6,0
5,0
4,0
Пыль электрофильтров вращающихся печей цементной промышленности
4,0
5,0
6,0
Прочность на изгиб плитки, полученной из сырьевой смеси, МПа.
~20
~20
~20
0
Глину измельчают до размера кусков 10-20 мм, сушат при температуре 60-70С до влажности 3-4 % и размалывают сухим способом до получения частиц размером не более 2 мм. Кварцевый песок и доломит измельчают до порошкообразного состояния, просеивают через сетку № 014 и смешивают с каменноугольной золой, нефелиновым шламом, пылью электрофильтров вращающихся печей цементной промышленности и глиной. Полученную смесь увлажняют до 7-8 % и под давлением 15-18 МПа формуют из нее облицовочную плитку. На поверхность плитки наносят (напыляют) слой цветной глушеной глазури и при температуре 850-900°С проводят обжиг.
Источник информации
1. Бернацкий А.Ф. Облицовочная золокерамическая плитка // 65-я научно-техническая конференция НГАСУ (Сибстрин) «Актуальные проблемы строительной отрасли». Тез. докл. - Новосибирск. - 2008. - С.39.